(57)【特許請求の範囲】
【請求項１】
基材と、
前記基材の両面に積層される熱硬化樹脂層とを備え、
前記熱硬化樹脂層が、ゴム変性エポキシ樹脂と、潜在性硬化剤と、コアシェル型アクリルポリマーゴム粒子と、を含有し、
前記熱硬化樹脂層のフローテスター粘度が、４０℃、荷重２０Ｋｇにおいて、１０００Ｐａ・ｓ以上７０００Ｐａ・ｓ以下であることを特徴とする、両面接着テープ。
【請求項２】
前記ゴム変性エポキシ樹脂が、液状ゴム変性エポキシ樹脂および固形ゴム変性エポキシ樹脂を含有することを特徴とする、請求項１に記載の両面接着テープ。
【請求項３】
前記潜在性硬化剤が、尿素系化合物を含有することを特徴とする、請求項１または２に記載の両面接着テープ。
【請求項４】
前記基材の厚みが、２５μｍ以上であることを特徴とする、請求項１〜３のいずれか一項に記載の両面接着テープ。
【発明の詳細な説明】
【技術分野】
【０００１】
本発明は、両面接着テープ、詳しくは、各種産業製品の構造部材などの接合に用いられる両面接着テープに関する。
【背景技術】
【０００２】
従来より、両面接着テープは、液状接着剤よりも取扱性や接着性に優れていることから、各種産業製品の構造部材などの接合に広く用いられている。
【０００３】
このような両面接着テープとしては、例えば、ゴム成分を含有するエポキシ樹脂と、固形エポキシ樹脂と、熱可塑性樹脂を含有するエポキシ樹脂と、尿素系エポキシ樹脂硬化剤と、潜在性硬化触媒とからなるエポキシ樹脂組成物を、ナイロン不織布の表面に積層したフィルム状接着剤が提案されている（例えば、特許文献１）。
【０００４】
そして、両面接着テープでは、その両面に剥離紙が設けられており、一方面の剥離紙を剥離して被着体表面に貼着した後に、その貼着面の他方面の剥離紙を剥離して、構造部材を接合する。
【先行技術文献】
【特許文献】
【０００５】
【特許文献１】特開平７−１５７５３５号公報
【発明の概要】
【発明が解決しようとする課題】
【０００６】
しかるに、自動車などの各種産業製品の製造工程においては、通常、金属パネルなどの被着体表面に油が付着している。
【０００７】
そのような場合に、特許文献１に記載のフィルム状接着剤を被着体表面に貼着したときに、十分な接着性を確保することができない場合がある。
【０００８】
そのため、特許文献１に記載のフィルム状接着剤では、例えば、被着体表面に油などが付着している場合、接着性を確保するため、貼着前に被着体表面の清浄化や表面処理が必要となり作業が煩雑となる。
【０００９】
その一方、フィルム状接着剤に積層される剥離紙の剥離が困難となる場合もある。
【００１０】
そこで、本発明は、油が付着した被着体表面に貼着する場合にそのまま貼着しても、十分な接着性を確保することができ、かつ、剥離紙を良好に剥離することができる両面接着テープを提供することにある。
【課題を解決するための手段】
【００１１】
上記目的を達成するために、本発明の両面接着テープは、基材と、前記基材の両面に積層される熱硬化樹脂層とを備え、前記熱硬化樹脂層が、ゴム変性エポキシ樹脂と、潜在性硬化剤とを含有し、前記熱硬化樹脂層のフローテスター粘度が、４０℃、荷重２０Ｋｇにおいて、１０００Ｐａ・ｓ以上７０００Ｐａ・ｓ以下であることを特徴としている。
【００１２】
また、本発明の両面接着テープでは、前記ゴム変性エポキシ樹脂が、液状のゴム変性エポキシ樹脂および固形のゴム変性エポキシ樹脂を含有することが好適である。
【００１３】
また、本発明の両面接着テープでは、前記潜在性硬化剤が、尿素系化合物を含有することが好適である。
【００１４】
また、本発明の両面接着テープでは、前記基材の厚みが、２５μｍ以上であることが好適である。
【発明の効果】
【００１５】
本発明の両面接着テープは、油が付着している被着体表面にそのまま貼着した場合であっても、十分な接着性を確保することができ、かつ、剥離紙を良好に剥離することができる。
【００１６】
したがって、本発明の両面接着テープによれば、油が付着している被着体表面への接着性および作業性の向上を図ることができながら、剥離紙の良好な剥離を実現することができる。
【図面の簡単な説明】
【００１７】
【図１】実施例、各参考例および各比較例における、油面せん断接着力試験の試験方法を説明するための説明図を示す。
【図２】実施例、各参考例および各比較例における、Ｔ形剥離力試験の試験方法を説明するための説明図を示す。
【発明を実施するための形態】
【００１８】
本発明の両面接着テープは、シート状の接着剤であって、基材と、基材の両面に積層される熱硬化樹脂層とを備えている。
【００１９】
基材は、熱硬化樹脂層に靱性を付与するものであって、例えば、ガラスクロス、樹脂含浸ガラスクロス、合成樹脂不織布、金属箔、カーボンファイバー、ポリエステルフィルムなどが挙げられる。
【００２０】
ガラスクロスは、ガラス繊維を布にしたものであって、公知のガラスクロスが挙げられる。
【００２１】
このようなガラスクロスのなかでは、基材と熱硬化樹脂層との密着性を考慮すると、好ましくは、シランカップリング剤による処理がなされているシランカップリング剤処理ガラスクロスが挙げられる。
【００２２】
シランカップリング剤としては、例えば、アミノシラン、エポキシシラン、アクリロキシシランなどの公知のシランカップリング剤が挙げられる。
【００２３】
このようなシランカップリング剤は、単独で使用してもよく、あるいは、併用することもできる。
【００２４】
また、このようなシランカップリング剤のなかでは、好ましくは、エポキシシランが挙げられる。
【００２５】
樹脂含浸ガラスクロスは、上記したガラスクロスに熱硬化性樹脂や熱可塑性樹脂などの合成樹脂が含浸処理されているものであって、公知のものが挙げられる。
【００２６】
熱硬化性樹脂としては、例えば、エポキシ樹脂、ウレタン樹脂、メラミン樹脂、フェノール樹脂などが挙げられる。
【００２７】
熱可塑性樹脂としては、例えば、酢酸ビニル樹脂、エチレン−酢酸ビニル共重合体（ＥＶＡ）、塩化ビニル樹脂、ＥＶＡ−塩化ビニル樹脂共重合体などが挙げられる。
【００２８】
また、このような熱硬化性樹脂および熱可塑性樹脂は、それぞれ単独で使用してもよく、あるいは、併用（例えば、メラミン樹脂と酢酸ビニル樹脂との併用）することもできる。
【００２９】
合成樹脂不織布としては、例えば、ポリプロピレン樹脂不織布、ポリエチレン樹脂不織布、エステル系樹脂不織布などが挙げられる。
【００３０】
金属箔としては、例えば、アルミニウム箔、スチール箔などの公知の金属箔が挙げられる。
【００３１】
カーボンファイバーは、炭素を主成分とする繊維を布にしたものであって、公知のものが挙げられる。
【００３２】
ポリエステルフィルムとしては、例えば、ポリエチレンテレフタレート（ＰＥＴ）フィルム、ポリエチレンナフタレート（ＰＥＮ）フィルム、ポリブチレンテレフタレート（ＰＢＴ）フィルムなどが挙げられる。
【００３３】
このような基材のなかでは、好ましくは、ガラスクロスが挙げられる。
【００３４】
ガラスクロスを基材として使用することで、絶縁信頼性が高く柔軟な接着シートの提供が可能となり、例えば、鉄−アルミニウムなどの金属異材接合時に懸念される電位差腐食を防止することができる。
【００３５】
このような基材の厚みは、例えば、２５μｍ以上、好ましくは、５０μｍ以上であって、例えば、３００μｍ以下、好ましくは、２５０μｍ以下である。
【００３６】
基材の厚みが２５μｍ未満であると、基材として必要な硬度を確保することができず、両面接着テープの貼着作業性が低下する場合がある。一方、基材の厚みが上記範囲内であると、両面接着テープの貼着作業性の向上を図ることができる。
【００３７】
熱硬化樹脂層は、貼着した被着体表面に硬化により密着するものであって、加熱により硬化する熱硬化性樹脂組成物からなり、基材の両面にシート状に形成されている。
【００３８】
熱硬化性樹脂組成物は、ゴム変性エポキシ樹脂と、潜在性硬化剤とを少なくとも含んでいる。
【００３９】
ゴム変性エポキシ樹脂は、ゴム成分を含有するエポキシ樹脂であって、エポキシ樹脂にゴム成分を反応（変性）させることにより調製されている。
【００４０】
エポキシ樹脂としては、例えば、ビスフェノールＡ型エポキシ樹脂、ビスフェノールＦ型エポキシ樹脂、ビスフェノールＳ型エポキシ樹脂、水素添加ビスフェノールＡ型エポキシ樹脂などのビスフェノール型エポキシ樹脂、例えば、フェノールノボラック型エポキシ樹脂、クレゾールノボラック型エポキシ樹脂などのノボラック型エポキシ樹脂、例えば、ビフェニル型エポキシ樹脂、ナフタレン型エポキシ樹脂などの芳香族系エポキシ樹脂、例えば、トリグリシジルイソシアヌレート、ヒダントインエポキシ樹脂などの含窒素環エポキシ樹脂、例えば、脂肪族系エポキシ樹脂、例えば、ジシクロ環型エポキシ樹脂などの脂環式エポキシ樹脂、例えば、グリシジルエーテル型エポキシ樹脂、例えば、ウレタン変性エポキシ樹脂などが挙げられる。
【００４１】
このようなエポキシ樹脂は、単独で使用してもよく、あるいは、併用することもできる。
【００４２】
このようなエポキシ樹脂のなかでは、取扱性を考慮すると、好ましくは、常温液状のビスフェノールＡ型エポキシ樹脂およびビスフェノールＦ型エポキシ樹脂が挙げられる。
【００４３】
ゴム成分は、エポキシ樹脂と反応する末端基を有するゴムであって、例えば、末端カルボキシル変性ブタジエン・アクリロニトリル共重合体（ＣＴＢＮ）、ブタジエン系ゴム、アクリル系ゴム、スチレン・ブタジエン系エラストマーなどが挙げられる。
【００４４】
このようなゴム成分は、単独で使用してもよく、あるいは、併用することもできる。
【００４５】
このようなゴム成分のなかでは、好ましくは、末端カルボキシル変性ブタジエン・アクリロニトリル共重合体（ＣＴＢＮ）が挙げられる。
【００４６】
このようなゴム変性エポキシ樹脂を調製するには、例えば、エポキシ樹脂とゴム成分とを混合し、必要により触媒を添加して、例えば、１００〜１８０℃において反応（変性）させる。これによって、ゴム成分の末端基とエポキシ樹脂とが反応し、ゴム変性エポキシ樹脂が調製される。
【００４７】
このようなゴム変性エポキシ樹脂は、単独で使用してもよく、あるいは、併用することもできる。
【００４８】
このようなゴム変性エポキシ樹脂は、フローテスター粘度を調整し、両面接着テープの取扱性を考慮すると、好ましくは、液状ゴム変性エポキシ樹脂および固形ゴム変性エポキシ樹脂を含有する。
【００４９】
液状ゴム変性エポキシ樹脂は、常温液状のゴム変性エポキシ樹脂であり、好ましくは、液状ＣＴＢＮ変性エポキシ樹脂が挙げられる。
【００５０】
液状ゴム変性エポキシ樹脂のエポキシ当量は、例えば、１００〜１０００ｇ／ｅｑ、好ましくは、２００〜６００ｇ／ｅｑである。
【００５１】
また、固形ゴム変性エポキシ樹脂は、常温固形のゴム変性エポキシ樹脂であって、好ましくは、固形ＣＴＢＮ変性エポキシ樹脂が挙げられる。
【００５２】
固形ゴム変性エポキシ樹脂のエポキシ当量は、例えば、５００〜２５００ｇ／ｅｑ、好ましくは、１０００〜２０００ｇ／ｅｑである。
【００５３】
ゴム変性エポキシ樹脂が液状ゴム変性エポキシ樹脂および固形ゴム変性エポキシ樹脂を含有する場合、液状ゴム変性エポキシ樹脂と固形ゴム変性エポキシ樹脂との配合比率（質量比）は、例えば、９５：５〜３５：６５、好ましくは、９０：１０〜４０：６０、さらに好ましくは、８５：１５〜４５：５５である。
【００５４】
また、このようなゴム変性エポキシ樹脂は、例えば、市販品（商品名：ＥＰＲ１４１５−１（液状ＣＴＢＮ変性エポキシ樹脂）：エポキシ当量４００ｇ／ｅｑ  ＡＤＥＫＡ社製、商品名：ＨＹｙｐｏｘＲＫ８４Ｌ（固形ＣＴＢＮ変性エポキシ樹脂）：エポキシ当量１２００〜１８００ｇ／ｅｑ  ＣＶＣ  Ｓｐｅｃｉａｌｔｙ  Ｃｈｅｍｉｃａｌｓ社製）を用いることもできる。
【００５５】
ゴム変性エポキシ樹脂の配合割合は、熱硬化性樹脂組成物１００質量部に対して、例えば、２０〜９８質量部、好ましくは、２０〜９５質量部、さらに好ましくは、３０〜７５質量部である。
【００５６】
また、熱硬化性樹脂組成物には、熱硬化性樹脂組成物のフローテスター粘度の調整を考慮すると、ゴム変性エポキシ樹脂に加え、その他のエポキシ樹脂を併用することができる。
【００５７】
その他のエポキシ樹脂としては、例えば、上記したエポキシ樹脂が挙げられ、好ましくは、常温半固形のビスフェノールＡ型エポキシ樹脂、常温固形のビスフェノールＡ型エポキシ樹脂などのビスフェノール型エポキシ樹脂が挙げられる。
【００５８】
このようなその他のエポキシ樹脂のエポキシ当量は、例えば、９０〜１０００ｇ／ｅｑ、好ましくは、１００〜５００ｇ／ｅｑである。
【００５９】
その他のエポキシ樹脂の配合割合は、熱硬化性樹脂組成物１００質量部に対して、例えば、１０〜７０質量部、好ましくは、２０〜６０質量部である。
【００６０】
また、その他のエポキシ樹脂の配合割合は、ゴム変性エポキシ樹脂１００質量部に対して、例えば、２０〜１７０質量部、好ましくは、３０〜１５０質量部、さらに好ましくは、８０〜１２０質量部である。
【００６１】
また、ゴム変性エポキシ樹脂が液状ゴム変性エポキシ樹脂および固形ゴム変性エポキシ樹脂を含有する場合、その他のエポキシ樹脂の配合割合は、液状ゴム変性エポキシ樹脂１００質量部に対して、例えば、８０〜２４０質量部、好ましくは、１００〜２２０質量部、固形ゴム変性エポキシ樹脂１００質量部に対して、例えば、１５０〜５５０質量部、好ましくは、１８０〜５２０質量部である。
【００６２】
潜在性硬化剤は、常温で固体であり、所定温度で液状となってエポキシ樹脂を硬化する硬化剤であって、８０〜２００℃の温度範囲で活性を有する化合物である。
【００６３】
このような潜在性硬化剤としては、例えば、尿素系化合物、アミン系化合物、酸無水物系化合物、アミド系化合物、ジヒドラジド系化合物、イミダゾール系化合物、イミダゾリン系化合物などが挙げられる。
【００６４】
尿素系化合物としては、例えば、３−（３，４−ジクロロフェニル）−１，１−ジメチル尿素（ＤＣＭＵ）、Ｎ’−フェニル−Ｎ，Ｎ−ジメチル尿素、１、１’−（メチル−ｍ−フェニレン）ビス（３，３’−ジメチル尿素）などが挙げられる。
【００６５】
このような尿素系化合物のなかでは、好ましくは、３−（３，４−ジクロロフェニル）−１，１−ジメチル尿素（ＤＣＭＵ）が挙げられる。
【００６６】
アミン系化合物としては、例えば、エチレンジアミン、プロピレンジアミン、ジエチレントリアミン、トリエチレンテトラミン、それらのアミンアダクト、メタフェニレンジアミン、ジアミノジフェニルメタン、ジアミノジフェニルスルホンなどが挙げられる。
【００６７】
酸無水物系化合物としては、例えば、無水フタル酸、無水マレイン酸、テトラヒドロフタル酸無水物、ドデセニルコハク酸無水物、ジクロロコハク酸無水物、ベンゾフェノンテトラカルボン酸無水物、クロレンディック酸無水物などが挙げられる。
【００６８】
アミド系化合物としては、例えば、ジシアンジアミド、ポリアミドなどが挙げられる。
【００６９】
このようなアミド化合物のなかでは、好ましくは、ジシアンジアミドが挙げられる。
【００７０】
ヒドラジド系化合物としては、例えば、アジピン酸ジヒドラジドなどのジヒドラジドなどが挙げられる。
【００７１】
イミダゾール系化合物としては、例えば、メチルイミダゾール、２−エチル−４−メチルイミダゾール、エチルイミダゾール、イソプロピルイミダゾール、２，４−ジメチルイミダゾール、フェニルイミダゾール、ウンデシルイミダゾール、ヘプタデシルイミダゾール、２−フェニル−４−メチルイミダゾールなどが挙げられる。
【００７２】
イミダゾリン系化合物としては、例えば、メチルイミダゾリン、２−エチル−４−メチルイミダゾリン、エチルイミダゾリン、イソプロピルイミダゾリン、２，４−ジメチルイミダゾリン、フェニルイミダゾリン、ウンデシルイミダゾリン、ヘプタデシルイミダゾリン、２−フェニル−４−メチルイミダゾリンなどが挙げられる。
【００７３】
このような潜在性硬化剤は、単独で使用してもよく、あるいは、併用することもできる。
【００７４】
このような潜在性硬化剤のなかでは、好ましくは、尿素系化合物が挙げられ、さらに好ましくは、尿素系化合物とアミド化合物との併用が挙げられる。
【００７５】
このような潜在性硬化剤の配合割合は、ゴム変性エポキシ樹脂１００質量部に対して、例えば、３〜３０質量部、好ましくは、５〜２５質量部、さらに好ましくは、１０〜２０質量部である。
【００７６】
また、このような潜在性硬化剤の配合割合は、ゴム変性エポキシ樹脂およびその他のエポキシ樹脂の総量（以下、全エポキシ樹脂とする。）１００質量部に対して、例えば、１〜１５質量部、好ましくは、２〜１３質量部、さらに好ましくは、５〜１０質量部である。
【００７７】
また、尿素系化合物とアミド化合物とを併用する場合、尿素系化合物の配合割合は、ゴム変性エポキシ樹脂１００質量部に対して、例えば、１〜２０質量部、好ましくは、１〜１０質量部であり、全エポキシ樹脂１００質量部に対して、例えば、１〜１０質量部、好ましくは、１〜５質量部である。
【００７８】
また、尿素系化合物とアミド化合物とを併用する場合、アミド化合物の配合割合は、ゴム変性エポキシ樹脂１００質量部に対して、例えば、１〜３０質量部、好ましくは、３〜２０質量部であり、全エポキシ樹脂１００質量部に対して、例えば、１〜１５質量部、好ましくは、１〜１０質量部である。
【００７９】
さらに、熱硬化性樹脂組成物には、充填剤や、靭性付与剤を添加することもできる。
【００８０】
充填剤を添加することにより、熱硬化樹脂層のフローテスター粘度の調整が容易となる。また、破壊靭性、難燃性、導電性の向上を図ることができる。
【００８１】
また、靭性付与剤を添加することにより、硬化後の熱硬化樹脂層の柔軟性の向上を図ることができ、硬化後の熱硬化樹脂層に靭性を付与することができる。
【００８２】
充填剤としては、例えば、硬質充填剤、軟質充填剤などが挙げられる。
【００８３】
硬質充填剤としては、例えば、炭酸カルシウム（例えば、重質炭酸カルシウム、軽質炭酸カルシウム、白艶華など）、タルク、マイカ、クレー、雲母粉、ベントナイト、シリカ（例えば、疎水性シリカ）、アルミナ、アルミニウムシリケート、水酸化アルミニウム、酸化チタン、チタン酸バリウム、フェライト、カーボンブラック、アセチレンブラック、アルミニウム粉、ガラス粉（ガラスパウダー）、ガラスバルーンなどが挙げられる。
【００８４】
硬質充填剤は、主に熱硬化性樹脂組成物にチクソ性を付与し、また、粘度調整剤として使用することができる。
【００８５】
このような硬質充填剤は、単独で使用してもよく、あるいは、併用することもできる。
【００８６】
また、このような硬質充填剤のなかでは、好ましくは、疎水性シリカおよびガラス粉（ガラスパウダー）が挙げられ、さらに好ましくは、それらの併用が挙げられる。
【００８７】
疎水性シリカとガラス粉（ガラスパウダー）とを併用する場合、疎水性シリカの配合割合は、ガラス粉（ガラスパウダー）１００質量部に対して、例えば、１〜２０質量部、好ましくは、５〜１５質量部である。
【００８８】
軟質充填剤としては、例えば、ゴム、エラストマー、ナイロン（登録商標）などの熱可塑性樹脂などが挙げられる。
【００８９】
このような軟質充填剤は、単独で使用してもよく、あるいは、併用することもできる。
【００９０】
また、このような軟質充填剤のなかでは、好ましくは、ゴムが挙げられ、さらに好ましくは、コアシェル型アクリルポリマーゴム粒子が挙げられる。コアシェル型アクリルポリマーゴム粒子は、実質的にゴムからなるコア部と、アクリル系ポリマーからなり、コア部を内包するシェル部とから構成されるコア／シェル型粒子である。
【００９１】
このようなコアシェル型アクリルポリマーゴム粒子を、熱硬化性樹脂組成物に添加すると、シェル部がゴム変性エポキシ樹脂と相溶するとともに、コア部が応力緩和性を有するので、硬化後のゴム変性エポキシ樹脂に靭性を付与することができる。
【００９２】
このような充填剤は、単独で使用してもよく、あるいは、併用することもできる。
【００９３】
具体的には、このような充填剤は、硬質充填剤および軟質充填剤のいずれか一方を単独で使用してもよく、好ましくは、硬質充填剤および軟質充填剤が併用される。
【００９４】
硬質充填剤と軟質充填剤とを併用する場合、硬質充填剤の配合割合は、軟質充填剤１００質量部に対して、例えば、１〜５００質量部、好ましくは、２〜１００質量部、さらに好ましくは、５〜２０質量部である。
【００９５】
充填剤の配合割合は、熱硬化性樹脂組成物１００質量部に対して、例えば、５〜５００質量部、好ましくは、１０〜３００質量部であり、全エポキシ樹脂１００質量部に対して、例えば、５〜５００質量部、好ましくは、１０〜３００質量部、さらに好ましくは、１５〜１００質量部である。
【００９６】
また、硬質充填剤と軟質充填剤とを併用する場合、硬質充填剤の配合割合は、熱硬化性樹脂組成物１００質量部に対して、例えば、０．１〜３０質量部、好ましくは、０．５〜２０質量部、さらに好ましくは、１〜１０質量部であり、全エポキシ樹脂１００質量部に対して、例えば、０．１〜４０質量部、好ましくは、０．５〜３０質量部、さらに好ましくは、１〜１５質量部である。また、硬質充填剤と軟質充填剤とを併用する場合、軟質充填剤の配合割合は、熱硬化性樹脂組成物１００質量部に対して、例えば、１〜５０質量部、好ましくは、１０〜４０質量部、さらに好ましくは、１５〜３０質量部であり、全エポキシ樹脂１００質量部に対して、例えば、１〜５０質量部、好ましくは、１０〜４０質量部、さらに好ましくは、１５〜３０質量部である。
【００９７】
また、疎水性シリカとガラス粉（ガラスパウダー）とを併用する場合、疎水性シリカの配合割合は、熱硬化性樹脂組成物１００質量部に対して、例えば、０．１〜１０質量部、好ましくは、０．５〜５質量部であり、全エポキシ樹脂１００質量部に対して、例えば、０．１〜１５質量部、好ましくは、０．５〜８質量部である。また、疎水性シリカとガラス粉（ガラスパウダー）とを併用する場合、ガラス粉（ガラスパウダー）の配合割合は、熱硬化性樹脂組成物１００質量部に対して、例えば、５〜３０質量部、好ましくは、１０〜２０質量部であり、全エポキシ樹脂１００質量部に対して、例えば、１０〜４０質量部、好ましくは、１５〜３０質量部である。
【００９８】
靭性付与剤としては、例えば、ウレタンポリマー（ウレタン樹脂）などが挙げられる。
【００９９】
このようなウレタンポリマーのなかでは、好ましくは、ウレタンアクリレート樹脂が挙げられ、さらに好ましくは、末端にアクリロイル基を有するウレタン樹脂が挙げられる。
【０１００】
靭性付与剤の配合割合は、熱硬化性樹脂組成物１００質量部に対して、例えば、０．５〜８０質量部、好ましくは、１〜３０質量部であり、全エポキシ樹脂１００質量部に対して、例えば、１〜１００質量部、好ましくは、５〜５０質量部である。
【０１０１】
靭性付与剤の配合割合が、全エポキシ樹脂１００質量部に対して１質量部未満である場合、靭性付与剤の添加効果（硬化後の熱硬化樹脂層の柔軟性の向上および靭性の付与）が発揮されない場合があり、１００質量部を超過すると、熱硬化樹脂層の弾性率の低下が顕著となり、両面接着テープの接着力が低下する場合がある。
【０１０２】
また、熱硬化性樹脂組成物には、上記成分に加えて、必要に応じて、例えば、粘着付与剤（例えば、ロジン系樹脂、テルペン系樹脂、クマロンインデン系樹脂、石油系樹脂など）、滑剤（例えば、ステアリン酸など）、安定剤、老化防止剤、酸化防止剤、紫外線吸収剤、着色剤、難燃剤、帯電防止剤、導電性付与剤、摺動性付与剤、界面活性剤などの公知の添加剤を適宜の割合で添加することもできる。
【０１０３】
そして、熱硬化性樹脂組成物は、上記した各成分を、上記した配合割合において配合し、特に限定されないが、例えば、ミキシングロールなどによって混練して、混練物として調製する。また、混練時には、必要により、潜在性硬化剤が実質的に反応する温度未満で加熱することもできる。
【０１０４】
このようにして得られた混練物（熱硬化性樹脂組成物）は、そのフローテスター粘度が、４０℃、荷重２０Ｋｇにおいて、１０００Ｐａ・ｓ以上７０００Ｐａ・ｓ以下であり、好ましくは、１１００Ｐａ・ｓ以上６８００Ｐａ・ｓ以下、さらに好ましくは、１５００Ｐａ・ｓ以上５０００Ｐａ・ｓ以下である。
【０１０５】
熱硬化性樹脂組成物のフローテスター粘度が、１０００Ｐａ・ｓ未満であると、熱硬化性樹脂組成物の凝集力が低下し、剥離紙からの剥離が困難となって、両面接着テープの貼着作業性が低下する場合がある。また、７０００Ｐａ・ｓを超過すると、加熱時における熱硬化性樹脂組成物の流動性が低下し、両面接着テープの油面接着力が低下する場合がある。一方、熱硬化性樹脂組成物のフローテスター粘度が、上記範囲内であると、両面接着テープの貼着作業性および油面接着性の向上を図ることができる。
【０１０６】
なお、フローテスター粘度は、高化式フローテスター粘度計により測定される粘度であって、具体的には、ＪＩＳＫ７２１０（熱可塑性プラスチックの流れ試験方法）に準拠し、測定温度４０℃において、１８０秒間加熱し、その後、荷重２０ｋｇの条件で、フローテスター粘度計（例えば、ＣＦＴ−５００（島津製作所社製））により、直径１ｍｍ、長さ１ｍｍのダイスを使用して測定した粘度である。
【０１０７】
そして、得られた混練物を２枚の剥離紙の間に挟み込み、例えば、プレス成型などによって圧延することにより、２枚の剥離紙の間に熱硬化樹脂層を形成することができる。
【０１０８】
熱硬化樹脂層の厚みは、例えば、０．０５〜２ｍｍ、好ましくは、０．１〜１ｍｍである。
【０１０９】
次いで、上記により調製した２つの熱硬化樹脂層の片面の剥離紙をそれぞれ剥がし、基材の両面にそれぞれ貼着することにより、両面接着テープを得る。
【０１１０】
両面接着テープの厚みは、例えば、０．１〜４ｍｍ、好ましくは、０．３〜２ｍｍである。
【０１１１】
また、得られた混練物を、潜在性硬化剤が実質的に反応しない温度条件下において、例えば、ナイフ塗工、ロール塗工、押出塗工などによって、基材の両面に熱硬化樹脂層を形成した後、基材の両面に形成された熱硬化樹脂層の表面に、それぞれ剥離紙を貼り合わせることにより、両面接着テープを得ることもできる。
【０１１２】
また、熱硬化性樹脂組成物を、例えば、塗工することにより、剥離紙の表面などに熱硬化樹脂層を積層した後、基材の両面にラミネートすることによっても、両面接着テープを得ることもできる。
【０１１３】
このような両面接着テープでは、一方面の剥離紙を剥離して被着体表面に貼着した後に、その貼着面の他方面の剥離紙を剥離して、例えば、各種産業製品の構造部材を接合する。被着体としては、例えば、金属パネルなどの金属被着体、樹脂パネルなどの樹脂被着体などが挙げられる。しかるに、自動車などの各種産業製品の製造工程においては、通常、金属パネルなどの被着体表面に油が付着している。
【０１１４】
このような両面接着テープでは、油が付着している被着体表面にそのまま貼着する場合であっても、十分な接着性を確保することができ、かつ、貼着後において、剥離紙を良好に剥離することができる。
【０１１５】
したがって、本発明の両面接着テープによれば、油が付着している被着体表面への接着性および作業性の向上を図ることができながら、剥離紙の良好な剥離を実現することができる。
【実施例】
【０１１６】
以下に、実施例、参考例および比較例を挙げて本発明をさらに詳しく説明するが、本発明は、何らこれらに限定されるものではない。
【０１１７】
実施例、参考例および比較例
表１に示す配合処方において、各成分を配合し、ミキシングロールで混練することにより混練物（熱硬化性樹脂組成物）を調製した。なお、この混練においては、まず、エポキシ樹脂、ゴム変性エポキシ樹脂、充填剤、靭性付与剤を、１２０℃に加熱したミキシングロールで混練した後、この混練物を、６０〜１００℃に冷却し、さらに、潜在性硬化剤を加えて、ミキシングロールで混練して、混練物を得た。
【０１１８】
次いで、得られた混練物を、剥離紙に挟んだ状態でプレス成形により、厚み０．２ｍｍに圧延して熱硬化樹脂層を形成した。
【０１１９】
その後、熱硬化樹脂層の一方面の剥離紙を剥がし、厚み２００μｍのガラスクロス基材（エポキシシラン処理、質量２０９ｇ／ｍ２）の両面に、熱硬化樹脂層をヒートプレス（５０℃）にて貼着し、熱硬化樹脂層および基材の合計の厚みを０．５ｍｍとすることにより、両面接着テープを作製した。
【０１２０】
（評価）
得られた実施例、各参考例および各比較例の両面接着テープについて、油面せん断接着力測定、油面Ｔ形剥離力測定、油面剥離紙剥離性試験、および、フローテスター粘度測定を、次のように実施した。その結果を表１に示す。
（１）油面せん断接着力測定
ダフニーオイルコートＲＬ５５（出光興産社製）を塗布した幅２５ｍｍ×長さ１００ｍｍ×厚み０．８ｍｍの冷間圧延鋼板（ＳＰＣＣ−ＳＤ、日本テストパネル社製）を２枚用意した。
【０１２１】
次いで、図１に示すように、実施例、各参考例および各比較例の両面接着テープ（１）を幅２５ｍｍ×長さ１２．５ｍｍに、それぞれ切り出し、切り出した各両面接着テープの一方面の離型紙を剥がした。
【０１２２】
次いで、剥離紙を剥がした両面テープの一方面を、用意した冷間圧延鋼板の１つに、２０℃雰囲気下で貼着した。そして、貼着した両面接着テープの他方面の剥離紙を剥がし、両面テープが冷間圧延鋼板の間に挟み込まれるように、もう１枚の冷間圧延鋼板を貼着した後、両面接着テープに貼着された２枚の冷間圧延鋼板を紙クリップで固定した。次いで、１５０℃で２０分間加熱することにより、熱硬化樹脂層を硬化させ、各試験片を作製した。
【０１２３】
その後、各試験片の両面端部から４０ｍｍ部分（チャック領域（２））をチャックし、試験速度５０ｍｍ／ｍｉｎで、引っ張り試験を実施し、油面せん断接着力を測定した。
（２）油面Ｔ形剥離力測定
ダフニーオイルコートＲＬ−５５（出光興産社製）を塗布し、直角に折り曲げた幅２５ｍｍ×長さ１５０ｍｍ×厚み０．８ｍｍの冷間圧延鋼板（ＳＰＣＣ−ＳＤ、日本テストパネル社製）を２枚用意した。
【０１２４】
次いで、図２に示すように、実施例、各参考例および各比較例の両面接着テープ（１）を幅２５ｍｍ×長さ８５ｍｍに、それぞれ切り出し、切り出した各両面接着テープの一方面の離型紙を剥がした。
【０１２５】
次いで、剥離紙を剥がした両面テープの一方面を、用意した冷間圧延鋼板の１つに、２０℃雰囲気下で貼着した。そして、貼着した両面テープの他方面の剥離紙を剥がし、両面テープが冷間圧延鋼板の間に挟み込まれるように、もう１枚の冷間圧延鋼板を貼着した後、両面接着テープに貼着された２枚の冷間圧延鋼板を紙クリップで固定した。次いで、１５０℃で２０分加熱することにより、熱硬化樹脂層を硬化させ、各試験片を作製した。
【０１２６】
その後、各試験片の両側端部から４０ｍｍ部分（チャック領域（２））をチャックし、試験速度２００ｍｍ／ｍｉｎにて引っ張り試験を実施して、剥離中の平均Ｔ形剥離力を測定した。
（３）油面剥離紙剥離性試験
実施例、各参考例および各比較例の両面接着テープを幅２５ｍｍ×長さ１５０ｍｍに、それぞれ切り出し、切り出した各両面接着テープの一方面の離型紙を剥がした。そして、各両面接着テープを、ダフニーオイルコートＲＬ−５５（出光興産社製）を塗布した幅４０ｍｍ×長さ１００ｍｍ×厚み０．８ｍｍの冷間圧延鋼板（ＳＰＣＣ−ＳＤ、日本テストパネル社製）に、２Ｋｇのローラにより圧着させた。そして、圧着から５秒後に、両面接着テープの他方面の剥離紙を剥がすことができるかを確認し、下記の基準により評価した。
○：両面接着テープ端部に冷間圧延鋼板上からの浮き上がりや剥がれが発生せずに、他方面の剥離紙の剥離が可能である。
×：他方面の剥離紙と共に、両面接着テープが冷間圧延鋼板上から浮き上がり、他方面の剥離紙の剥離が不能である。
（４）フローテスター粘度測定
実施例、各参考例および各比較例における、混練物（熱硬化性樹脂組成物）のフローテスター粘度を、ＪＩＳＫ７２１０（熱可塑性プラスチックの流れ試験方法）に準拠し、島津製作所社製のＣＦＴ−５００により測定した。
【０１２７】
具体的には、混練物（熱硬化性樹脂組成物）２ｇを、４０℃に設定したＣＦＴ−５００のシリンダに投入し、１８０秒間加熱した。その後、荷重２０Ｋｇにおいて、フローテスター粘度を測定した。なお、ダイスは直径１ｍｍ、長さ１ｍｍのものを使用した。
【０１２８】
【表１】
0006371443.tif 000002
【０１２９】
なお、表１の略号などを以下に示す。
半固形エポキシ樹脂：常温半固形ビスフェノールＡ型エポキシ樹脂（商品名：エピコート（登録商標）♯８３４、エポキシ当量２７０ｇ／ｅｑ．、三菱化学社製）
固形エポキシ樹脂：常温固形ビスフェノールＡ型エポキシ樹脂（商品名：エピコート（登録商標）♯１００１、エポキシ当量４５０〜５００ｇ／ｅｑ．、三菱化学社製）
液状ゴム変性エポキシ樹脂：液状ＣＴＢＮ変性エポキシ樹脂（商品名：ＥＰＲ１４１５−１、エポキシ当量４００ｇ／ｅｑ．、ＡＤＥＫＡ社製）
固形ゴム変性エポキシ樹脂：固形ＣＴＢＮ変性エポキシ樹脂（商品名：ＨｙｐｏｘＲＫ８４Ｌ、エポキシ当量１２００〜１８００ｇ／ｅｑ．、ＣＶＣ  Ｓｐｅｃｉａｌｔｙ  Ｃｈｅｍｉｃａｌｓ社製）
尿素系化合物：３−（３，４−ジクロロフェニル）−１，１−ジメチルウレア（商品名：ＤＣＭＵ、保土ヶ谷化学社製）
ジシアンジアミド（商品名：ＤＤＡ−５０、ＣＶＣ  Ｓｐｅｃｉａｌｔｙ  Ｃｈｅｍｉｃａｌｓ社製）
疎水性シリカ：ジメチルシリコーンオイル表面処理シリカ（商品名：ＡＥＲＯＪＩＬ  ＲＹ２００、平均粒子径１２μｍ、日本アエロジル社製）
ガラスパウダー：ガラス粉（商品名：ＰＦ７０Ｅ−００１、比重２．５８、平均繊維長１０．５μｍ、日東紡社製）
コアシェル型アクリルポリマーゴム粒子：コアシェルアクリレート共重合体微粒子（商品名：ゼフィアックＦ３５１、一次粒子径０．３μｍ、真比重１．１３、ガンツ化成社製）
ウレタンポリマー：ウレタンアクリレート（商品名：アンカレッツ２３６４、比重１．１、粘度３００００ｍＰａ・ｓ、エアプロダクツ社製）
【図１】
0006371443.tif 000003
【図２】
0006371443.tif 000004